СПОСОБ ПОЛУЧЕНИЯ ДИ(МЕТ)АКРИЛАТА ИЗОСОРБИДА

1. Способ получения ди(мет)акрилата изосорбида переэтерификацией алкил(мет)акрилата изосорбидом, который включает стадии:
(i) взаимодействие алкил(мет)акрилата с изосорбидом в присутствии содержащего титан (IV) или цирконий (IV) катализатора и стабилизатора, а также в присутствии азеотропообразующего агента, образующего со связанным в алкил(мет)акрилате спиртом азеотропную смесь,
(ii) непрерывную отгонку азеотропной смеси из азеотропообразующего агента и спирта,
причем стадии (i) и (ii) реализуют одновременно, пока не достигнут в основном полного превращения изосорбида,
(iii) добавление воды к полученной на стадиях (i) и (ii) смеси продуктов, содержащей ди(мет)акрилат изосорбида, и отделение продукта гидролиза содержащего титан (IV) или цирконий (IV) катализатора,
(iv) отгонку непревращенного алкил(мет)акрилата и азеотропообразующего агента из смеси продуктов,
(v) отгонку воды из смеси продуктов,
причем стадию (iv) можно осуществлять также перед стадией (iii), а стадии (iv) и (v) можно осуществлять также на единой стадии дистилляции.
2. Способ по п. 1, отличающийся тем, что азеотропообразующим агентом является алкил(мет)акрилат.
3. Способ по п. 1, отличающийся тем, что азеотропообразующим агентом является отдельный растворитель, отличающийся от алкил(мет)акрилата.
4. Способ по п. 3, отличающийся тем, что азеотропообразующий агент выбран из группы, состоящей из н-гептана и циклогексана.
5. Способ по п. 1, отличающийся тем, что стадии (iv) и (v) реализуют на общей стадии дистилляции.
6. Способ по п. 1, отличающийся тем, что алкил(мет)акрилат является метил(мет)акрилатом или этил(мет)акрилатом.
7. Способ по п. 1, отличающийся тем, что катализатор содержит тетра-изопропилат титана (IV).
8. Способ по п. 1, отличающийся тем, что стабилизатор выбран из монометилового эфира гидрохинона и фенотиазина.
9. Способ по п. 1, отличающийся тем, что спирт из отогнанной на стадии (ii) азеотропной смеси азеотропообразующего агента со спиртом отделяют посредством промывки водой, причем разделяющий агент возвращают в реакционный сосуд.
10. Способ по любому одному из пп. 1-9, отличающийся тем, что после стадии (v) получают ди(мет)акрилат изосорбида с содержанием побочных компонентов менее 4% масс.
11. Применение ди(мет)акрилата изосорбида в качестве смоляного компонента двухкомпонентных клеевых составов.
12. Применение по п. 11, отличающееся тем, что двухкомпонентные клеевые составы являются шпаклевочными материалами для крепления анкерных средств в высверленных отверстиях.
13. Применение по п. 11 или 12, отличающееся тем, что ди(мет)акрилат изосорбида получен способом по любому одному из пп. 1-10.
14. Двухкомпонентный клеевой состав, включающий:
(i) синтетическую смолу с вязкостью при 23°С в интервале от 100 до 10000 мПа⋅с, которая содержит ди(мет)акрилат изосорбида, и
(ii) отвердитель для синтетической смолы.